ЛИГАТУРА НА ОСНОВЕ АЛЮМИНИЯ ДЛЯ ЛЕГИРОВАНИЯ СПЛАВОВ МЕТАЛЛОВ МАРГАНЦЕМ, СПОСОБ ПОЛУЧЕНИЯ ЛИГАТУРЫ И ЕЕ ИСПОЛЬЗОВАНИЕ

1. Лигатура на основе алюминия для легирования сплавов металлов марганцем, содержащая алюминий, марганец и, при необходимости, другие компоненты, выполненная в виде чешуек и с возможностью фазовых изменений в кристаллической структуре при температуре легирования, отличающаяся тем, что имеет следующее соотношение компонентов, мас.%:
марганец - 77,0-93,0,
другие компоненты, каждого 0-2,0, а в совокупности 0-5,0,
алюминий - остальное до 100,
температура легирования, необходимая для обеспечения фазовых изменений, составляет 600-850°С.
2. Лигатура по п.1, отличающаяся тем, что толщина чешуек лигатуры в диапазоне от 1 мм до 10 мм,
3. Лигатура по п.1 или 2, отличающаяся тем, что содержание марганца составляет 77,0-83,0 мас.%.
4. Лигатура по п.1 или 2, отличающаяся тем, что содержание марганца составляет 87,0-93,0 мас.%.
5. Способ получения лигатуры для легирования сплавов металлов марганцем, где алюминий загружается в печь, расплавляется и нагревается до необходимой температуры, затем, при поддержании необходимой температуры, в расплав вводится порционно, при перемешивании марганец и, при необходимости, другие компоненты, полученный расплав выдерживается до получения однородной консистенции и необходимого содержания компонентов, после чего производится разливка полученного сплава при его охлаждении, с образованием чешуек лигатуры, отличающийся тем, что алюминий нагревается до температуры 660-1600°С, а разливка осуществляется при следующем соотношении компонентов, мас.%:
марганец - 77,0-93,0,
другие компоненты, каждого 0-2,0, а в совокупности 0-5,0,
алюминий - остальное до 100,
и при разливке обеспечивается скорость охлаждения сплава в диапазоне 50-800°С/мм·с.
6. Использование лигатуры по одному из пп.1-4 для изготовления сплавов металлов, где лигатура вводится в легируемый металл или сплав металлов при температуре 600-850°С.
7. Использование по п.6, отличающееся тем, что лигатуру вводят в легируемый металл или сплав металлов при перемешивании.
8. Использование по п.6 или 7, отличающееся тем, что лигатура используется для легирования алюминиевых сплавов.